"噴射後において固まることがなく靴紐に粘着性を保持させることができる水溶性の粘稠性樹脂と溶媒を混合したスプレー原液を、スプレー容器内に充填したことを特徴とする靴紐のほどけ防止用スプレー。スプレー原液における粘稠性樹脂の配合量が10~50質量で、残部が溶媒である請求項1に記載の靴紐のほどけ防止用スプレー。スプレー原液に、粘稠性樹脂の粘着性を持続するための多価アルコールを1~10質量の範囲で添加する請求項2に記載の靴紐のほどけ防止用スプレー。粘稠性樹脂が、ノニオン性又はカチオン性又は両性のアクリル系樹脂、ビニル系樹脂、ウレタン系樹脂から選択される1種又は2種以上である請求項1~3のいずれかに記載の靴紐のほどけ防止用スプレー。スプレー原液の粘着性が、傾斜式ボールタック試験JISZ0237傾斜角30度、23°C、湿度71でボールナンバーが3以上である請求項1~4のいずれかに記載の靴紐のほどけ防止用スプレー。スプレー原液と噴射剤が、質量比で1:1~1:7の範囲で充填されてエアゾールを構成している請求項1~5のいずれかに記載の靴紐のほどけ防止用スプレー。本発明者は、靴紐の表面に粘稠性樹脂を付着すると摩擦力が著しく増大することに着目して鋭意研究を行った結果、靴紐の結び目に特定の粘稠性樹脂をスプレーで吹き付けるという簡単な処理操作により、長時間にわたって靴紐の結び目がほどけるのを防止することができることを見出し、本発明の靴紐のほどけ防止用スプレーを完成するに至ったのである。上記課題を解決するためになされた本発明の靴紐のほどけ防止用スプレーは、噴射後において固まることがなく靴紐に粘着性を保持させることができる水溶性の粘稠性樹脂と溶媒を混合したスプレー原液を、スプレー容器内に充填したことを特徴とするものである。前記スプレー原液における粘稠性樹脂の配合量が10~50質量で、残部が溶媒であるものが好ましく、これを請求項2に係る発明とする。前記スプレー原液に、粘稠性樹脂の粘着性を持続するための多価アルコールを1~10質量の範囲で添加することが好ましく、これを請求項3に係る発明とする。前記粘稠性樹脂が、ノニオン性又はカチオン性又は両性のアクリル系樹脂、ビニル系樹脂、ウレタン系樹脂から選択される1種又は2種以上であることが好ましく、これを請求項4に係る発明とする。また、前記スプレー原液の粘着性が、傾斜式ボールタック試験JISZ0237傾斜角30度、23°C、湿度71でボールナンバーが3以上であることが好ましく、これを請求項5に係る発明とする。また、スプレー原液と噴射剤が、質量比で1:1~1:7の範囲で充填されてエアゾールを構成していることが好ましく、これを請求項6に係る発明とする。請求項1に係る発明では、噴射後において固まることがなく靴紐に粘着性を保持させることができる水溶性の粘稠性樹脂と溶媒を混合したスプレー原液を、スプレー容器内に充填したので、靴紐表面にスプレーされた粘稠性樹脂が固まることなく粘着力を発揮して靴紐の結び目がほどけるのを防止することとなる。また、請求項2に係る発明では、スプレー原液における粘稠性樹脂の配合量が10~50質量で、残部が溶媒からなるものとしたので、粘稠性樹脂を均一に噴射することができる。また、ベタツキ感がなく、靴紐のほどけ防止効果も発揮することができる。また、請求項3に係る発明では、スプレー原液に、粘稠性樹脂の粘着性を持続するための多価アルコールを1~10質量の範囲で添加したので、長時間にわたって靴紐のほどけ防止効果を発揮することができる。また、請求項4に係る発明では、粘稠性樹脂を、ノニオン性又はカチオン性又は両性のアクリル系樹脂、ビニル系樹脂、ウレタン系樹脂から選択される1種又は2種以上としたので、ベタツキ感がなく、また食品衛生的にも問題がないので樹脂に触れた手を口に入れたり食物に触れたりしても何ら影響がなく、更には水洗いによって直ぐに洗い落とせるので優れた使い勝手を発揮することができる。また、請求項5に係る発明では、スプレー原液の粘着性が、傾斜式ボールタック試験JISZ0237傾斜角30度、23°C、湿度71でボールナンバーが3以上のものとしたので、大きな粘着力を発揮して靴紐の結び目がほどけるのを確実に防止することとなる。また、請求項6に係る発明では、スプレー原液と噴射剤が、質量比で1:1~1:7の範囲で充填されてエアゾールを構成しているものとしたので、粘稠性樹脂を均一に噴射することができ、また使い勝手にも優れたものとなる。以下に、本発明の好ましい実施の形態を示す。本発明の靴紐のほどけ防止用スプレーは、噴射後において固まることがなく靴紐に粘着性を保持させることができる水溶性の粘稠性樹脂と溶媒を混合したスプレー原液を、スプレー容器内に充填したことを特徴とするものである。本発明でいうスプレーとは、指の押圧力によりスプレー原液が噴射されるフィンガータイプスプレーや、スプレー原液が噴射剤とともに充填されておりエア中に分散した状態でスプレー原液が噴射されるエアゾールスプレー等のいずれのタイプのスプレーでもよいが、噴霧の均一性や使い勝手のよさからエアゾールスプレーが好ましい。前記スプレー原液における粘稠性樹脂成分の配合量は、10~50質量で、残部が溶媒50~90質量であることが好ましい。この粘稠性樹脂は、靴紐の表面に付着させると摩擦力を著しく増大できることに着目し、これを利用して長時間にわたり靴紐の結び目がほどけるのを防止できるスプレーを完成したのである。この粘稠性樹脂が10質量未満では靴紐のほどけを防止するのに十分な粘着性を得ることができず、50質量より多いとベタツキ感が生じて取り扱い性が悪くなり、またスプレーとして噴射することが難しくなるので、10~50質量の範囲が好ましい。また粘稠性樹脂は、ノニオン性又はカチオン性又は両性のアクリル系樹脂、ビニル系樹脂、ウレタン系樹脂から選択される1種又は2種以上であり、特に、ノニオン性アクリル系樹脂が好ましい。この粘稠性樹脂は、食品衛生的にも問題がなく樹脂に触れた手を口に入れたり食物に触れたりしても何ら影響はなく、また水洗いによって直ぐに洗い落とせるので優れた使い勝手を発揮する。なお、粘稠性樹脂の具体例については後述する。また、スプレー原液に、粘稠性樹脂の粘着性を持続するための多価アルコールを1~10質量の範囲で添加することも好ましい。多価アルコールは、例えば、グリセリンや13-BG等である。多価アルコールが1質量未満では前記粘稠性樹脂の粘着性を十分に保持することが難しく、10質量より多いとスプレー原液の均一な分散を損なうおそれがある。残部はエタノール等の溶媒である。多価アルコールを添加した場合は、溶媒の含有量は40~89質量の範囲となる。その他、必要に応じて香料や着色剤等を適宜添加してもよいことは勿論である。スプレー原液の粘着性は、傾斜式ボールタック試験JISZ0237傾斜角30度、23°C、湿度71でボールナンバーが3以上であることが好ましい。更に好ましくは、4以上である。本発明において、靴紐のほどけ防止効果を発揮するにはスプレーの噴射で形成した皮膜が粘着性を発現し、所定の粘着性を有することが必要である。そこで本発明においては、前記粘着性を、JISZ0237傾斜角30度、23°C、湿度71に準じたボールタック試験により特定している。ボールタック試験とは、図1に示すような測定装置を用いて測定する粘着性の試験方法である。具体的には、図1の測定装置の傾斜面に被測定試料粘着性物質を塗布した100mmの粘着面と、その上部に100mmの非粘着性のシートで被覆した助走路を設け、直径約0.08mm~25.4mmまでの間を31種類のサイズに分けた鋼球ボールを助走路の頂部から転がしたとき、粘着面上のいずれかの位置において停止したボールのうち、最大の大きさのボールのナンバーで粘着性を特定する方法である。本発明では、前記スプレー原液の粘着性が、傾斜式ボールタック試験JISZ0237傾斜角30度、23°C、湿度71でボールナンバーが3以上であり、靴紐のほどけ防止効果を発揮するには、この範囲の粘着性が好ましい。更に好ましくは、6以上である。なお、ボールナンバーが31より大きい場合はベタツキ感が生じるため好ましくなく、ボールナンバーが6~9の範囲が特に好ましい。以下に、粘稠性樹脂の具体例を示す。アクリル系及びビニル系樹脂:アニオン性のものとして、アクリル酸アルキルジアセトンアクリルアミド共重合体プラスサイズL-53P、プラスサイズL-9909B、プラスサイズL-9948B等いずれも互応化学工業株式会社製、アクリル酸アルキルオクチルアクリルアミド共重合体Dermacryl79日本エヌエスシー株式会社製、ポリエチレングリコールポリプロピレングリコール-25ジメチコンアクリレーツ共重合体ルビフレックスSILKBASF社製、アクリル酸アクリル酸アミドアクリル酸エチル共重合体ウルトラホールド8、ウルトラホールドStrongBASF社製、アクリル酸アルキル共重合体アニセットNF-1000,アニセットHS-3000など大阪有機化学工業株式会社製、ポリビニルブチラールデンカブチラール電気化学工業株式会社製、ポリ酢酸ビニルデンカサクノール電気化学工業株式会社製等がある。両性樹脂:アクリル酸オクチルアミドアクリル酸ヒドロキシプロピルプロピルメタクリル酸ブチルアミノエチル共重合体AMPHOMERSH30、AMPHOMERLV-71日本エヌエスシー株式会社製、メタクリロイルオキシエチルカルボキシベタインメタクリル酸アルキル共重合体ユカフォーマーR205、ユカフォーマー301、ユカフォーマーSM、ユカフォーマー104Dなど三菱化学株式会社製、RAMレジン-1000、RAMレジン-2000、RAMレジン-3000、RAMレジン-4000大阪有機化学工業株式会社製、塩化ジメチルジアリルアンモニウムアクリル酸共重合体マーコート280、マーコート295ナルコ社製、塩化ジメチルジアリルアンモニウムアクリルアミドアクリル酸共重合体マーコートプラス3330、マーコートプラス3331ナルコ社製等がある。カチオン性樹脂:ビニルピロリドンメタクリル酸ジメチルアミノエチル共重合体ジエチル硫酸塩H.C.ポリマー1SM、H.C.ポリマー2大阪有機化学工業株式会社製、ガフコート755NISP社製、ビニルピロリドンジメチルアミノプロピルメタクリルアミドラウリルジメチルアミノプロピルメタクリルアミド共重合体スタイリーゼW-20ISP社製、ビニルピロリドンメタクリル酸N,N-ジメチルアミノエチルアクリル酸アルキルジアクリル酸トリプロピレングリコール共重合体コスカットGA467,コスカットGA468大阪有機化学工業株式会社製、ポリ塩化ジメチルメチレンピペリジニウムマーコート100ナルコ社製、塩化ジメチルジアリルアンモニウムアクリルアミド共重合体マーコート550ナルコ社製、塩化トリメチルアミノプロピルアクリルアミドジメチルアクリルアミド共重合体等がある。ノニオン性樹脂:ポリビニルピロリドンルビスコールK17、ルビスコールK30、ルビスコールK90BASF社製、PVPKISP社製、ビニルピロリドン酢酸ビニル共重合体PVP/VAS-630、PVP/VAE-735、PVP/VAE-335以上ISP社製、ルビスコールVA73W、ルビスコール37E以上BASF社製、PVA-6450大阪有機化学工業株式会社製、ビニルメチルエーテルマレイン酸アルキル共重合体ガントレッツA-425、ガントレッツES-225、ガントレッツES-335などISP社製、ビニルピロリドンメタクリルアミドビニルイミダゾール共重合体ルビセットクリアBASF社製、ポリビニルカプロラクタムルビスコールプラスBASF社製、ビニルカプロラクタムビニルピロリドンメタクリル酸ジメチルアミノエチル共重合体ADVANTAGELC-Aアイエスピージャパン株式会社製等がある。ウレタン系樹脂:ヨドゾールPUD日本エヌエスシー株式会社製、ルビセットP.U.R.BASF社製、特開2006-213706号公報に記載されたポリマー等、アクリル-ウレタン系として、DynamX日本エヌエスシー株式会社製、特願2006-183144号公報に記載されたポリマー等。多糖類系樹脂:アラビアガム、グルカン、サクシノグリカン、カラギーナン、カラヤガム、トラガカントガム、グアガム、ローカストビーンガム、ガラクトマンナンガム、キサンタンガム、デンプン、キャロブガム、クインスシードマルメロ、カゼイン、デキストリン、ゼラチン、ペクチン酸ナトリウム、アラギン酸ナトリウム、メチルセルロース、エチルセルロース、カルボキシメチルセルロース、ヒドロキシエチルセルロース、ヒドロキシプロピルセルロース、結晶セルロース、塩化O-[2-ヒドロキシ-3-トリメチルアンモニオプロピル]ヒドロキシエチルセルロース、塩化O-[2-ヒドロキシ-3-トリメチルアンモニオプロピル]グアガム、塩化O-[2-ヒドロキシ-3-トリメチルアンモニオプロピル]ローカストビーンガム、塩化ヒドロキシプロピルトリモニウムでんぷん等がある。以上のように配合したスプレー原液はフィンガータイプスプレーに充填されて直接に噴射処理することもできるが、噴射剤と混合してエアゾールとすることもできる。エアゾールの場合は、薄くて均一な皮膜を形成することができ、また操作性や保管性等にも優れていうという利点がある。噴射剤としては、ジメチルエーテルDMEや石油液化ガスLPGなどの液化ガス及び窒素、炭酸ガス、酸化窒素ガス、圧縮空気などの圧縮ガスが用いられ、これらの噴射剤から1種又は2種以上を選択して用いることができる。前記スプレー原液と噴射剤は、質量比で1:1~1:7の範囲で充填されてエアゾールを構成している。スプレー原液に対して、噴射剤が1:1より少ない即ち、50質量未満であるとスプレー原液を最後まで噴射しきれないおそれがあるとともに、スプレー後の粘稠性樹脂の乾燥が不十分でベタ付くおそれがあり、一方、1:7より多い即ち、87.5質量より多いと相対的にスプレー原液が少なくなって十分な粘稠性を発揮できなくなるからである。スプレー塗布した皮膜の乾燥性やコスト性を考慮すると、1:3~1:5の範囲が好ましい。以上のように本発明のスプレーにより形成される樹脂皮膜は、溶媒であるエタノールや噴射剤であるジメチルエーテルが揮発した後も、粘稠性樹脂が固まらずに長時間にわたり粘着性能を奏するため、長時間にわたって靴紐の結び目がほどけるのを防止することができることとなる。また、本発明で用いる粘稠性樹脂はベタツキ感がなく、また食品衛生的にも問題がないので樹脂に触れた手を口に入れたり食物に触れたりしても何ら影響がなく、更には水洗いによって直ぐに洗い落とせるので優れた使い勝手を発揮することとなる。なお、以上の説明ではスプレーについて説明したが、その他、原液を塗布したり、固形糊状にして塗布することもできる。水溶性の粘稠性樹脂としてノニオン性アクリル系樹脂であるジメチルアクリルアミドアクリル酸ヒドロキシエチルアクリル酸メトキシエチル共重合体を45質量、残部を溶媒であるエタノール55質量からなるスプレー原液を作成した。このスプレー原液をフィンガータイプスプレーに充填し、このスプレーで皮膜を形成して粘着性を傾斜式ボールタック試験JISZ0237傾斜角30度、23°C、湿度71で測定した。結果はボールナンバーが8であった。また、前記スプレー原液に、多価アルコールとしてグリセリンを5質量添加し、溶媒であるエタノール50質量としたスプレー原液を作成した。このスプレー原液を用いて、前記と同様に粘着性を測定した結果は、ボールナンバーが6であった。更に、前記の粘稠性樹脂30質量、多価アルコールを5質量、残部65質量を溶媒としたスプレー原液と、噴射剤DMEとを、1:5質量比で充填したエアゾールを製作し、このエアゾールで皮膜を形成して同様に傾斜式ボールタック試験を行った結果は、ボールナンバーが4であった。陸上用靴の靴紐の結び目に対し、フィンガータイプスプレーにより前記スプレー原液をスプレー処理して皮膜を形成した。また、前記エアゾールによりスプレー処理して同様に皮膜を形成した。前記のいずれのスプレー処理においても、靴紐の結び目上には粘着性のある皮膜が形成されて、靴紐がほどけるのを有効に防止していることが確認できた。また、この靴紐のほどけ防止効果は一日中持続することも確認できた。また、この皮膜にはベタツキ感がなく靴の取り扱い上困ることは何もなかった。更には、この皮膜は水洗いによって簡単に洗い流せることも確認できた。"